(57)【特許請求の範囲】
【請求項１】
織基布の一方の面に多数のモノフィラメントからなる防滑用立毛が突出状態に植設されてなる防滑用シートと、
前記防滑用シートの他方の面に積層一体化された表皮材層とを備え、
前記防滑用立毛を構成するモノフィラメントの織基布への織り構造は、パイル経糸としてのモノフィラメントが地緯糸の上を跨ぐ山部が２箇所以上形成された織成部を有し、
前記織基布を構成する地糸の太さが２００〜１０００デシテックスであり、前記防滑用シートの厚さ方向の通気度が３０（ｃｍ3／ｃｍ2・秒）以上であることを特徴とする自動車用フロアーマット。
【請求項２】
織基布の一方の面に多数のモノフィラメントからなる防滑用立毛が突出状態に植設されてなる防滑用シートと、
前記防滑用シートの他方の面に積層一体化された表皮材層とを備え、
前記防滑用立毛を構成するモノフィラメントの織基布への織り構造は、パイル緯糸としてのモノフィラメントが地経糸の上を跨ぐ山部が２箇所以上形成された織成部を有し、
前記織基布を構成する地糸の太さが２００〜１０００デシテックスであり、前記防滑用シートの厚さ方向の通気度が３０（ｃｍ3／ｃｍ2・秒）以上であることを特徴とする自動車用フロアーマット。
【請求項３】
前記織基布は、筬密度１０〜３０本／ｉｎｃｈ、緯糸密度１５〜５０本／ｉｎｃｈで織成された織基布である請求項１または２に記載の自動車用フロアーマット。
【請求項４】
前記織基布を構成する地糸の太さが４００〜７００デシテックスである請求項１〜３のいずれか１項に記載の自動車用フロアーマット。
【請求項５】
前記織基布を構成する地糸の少なくとも一部にスパン糸が用いられている請求項１〜４のいずれか１項に記載の自動車用フロアーマット。
【請求項６】
前記防滑用立毛を構成するモノフィラメントの太さが３６０〜２３００デシテックスである請求項１〜５のいずれか１項に記載の自動車用フロアーマット。
【請求項７】
前記表皮材層と前記防滑用シートとが通気性接着樹脂層を介して接着一体化されている請求項１〜６のいずれか１項に記載の自動車用フロアーマット。
【請求項８】
前記通気性接着樹脂層は、塗布ノズル孔からの吐出により得られた繊維状の溶融ホットメルト樹脂が塗布されることで形成された多孔質のホットメルト樹脂層からなる請求項７に記載の自動車用フロアーマット。
【発明の詳細な説明】
【技術分野】
【０００１】
この発明は、自動車室内における例えば運転者や同乗者の足元に敷いて用いられる自動車用フロアーマットに関する。
【０００２】
なお、この明細書において、「通気度」とは、ＪＩＳ  Ｌ１０９６−1990の６．２７．１のＡ法（フラジール形試験機）により測定された通気度である。
【背景技術】
【０００３】
自動車室内のフロアーには予め不織布やパイルカーペット等の繊維敷物が敷設されているが、この繊維敷物の汚れを防止すること等を目的として、この繊維敷物の上に更に取り外し可能なフロアーマットを載置することが広く行われている。このフロアーマットに、足で踏む、蹴る等の外力が加わると、フロアーマットは位置ずれを生じる。このような位置ずれを生じると、使用者が滑ったりすることが懸念されるのみならず、運転を行う上で支障を来す可能性があることから、この自動車用フロアーマットには位置ずれを生じないことが強く要請されている。
【０００４】
このような位置ずれを防止するために、自動車用フロアーマットの裏面の周縁部に面ファスナ雄材が貼り付けられた構成のものが知られている（特許文献１参照）。この面ファスナ雄材のフック部が自動車のフロアーに敷設されたカーペットのパイルに係合されることで自動車用フロアーマットの位置ずれを防止できるものであるが、自動車用フロアーマットを取り外す際に面ファスナ雄材のフック部により敷設カーペットのパイルが損傷（毛羽立ち、切断等）を受けやすいという問題があった。
【０００５】
そこで、多数のモノフィラメントが外面から突出された基布の内面に外装材（マット本体）が接着された構成のものを用いることが提案されている（特許文献２、３参照）。このような構成を採用すれば、自動車用フロアーマットの位置ずれを防止できる上に、自動車用フロアーマットの取り外し操作を行っても敷設カーペットのパイルを損傷することもない。
【特許文献１】実開昭６０−１８４７３６号公報
【特許文献２】特開平８−１６９２６８号公報
【特許文献３】特開２００１−１０３９２号公報
【発明の開示】
【発明が解決しようとする課題】
【０００６】
ところで、近年、自動車室内の静粛性を高めるために、自動車用フロアーマットには優れた吸音性を備えていることが強く求められるようになってきているが、前記特許文献２、３に記載の従来構成では、マットの厚さ方向の通気性が小さく十分な吸音性が得られなかった。
【０００７】
勿論、上記従来構成において、多数のモノフィラメントが突出された基布の織り密度を低減することによって通気性を向上させることは可能であるが、この場合基布の織り密度の低減によって立設モノフィラメントの保持性が低下してモノフィラメントが脱落し易く、これにより良好な滑り防止性を確保することは困難であった。
【０００８】
この発明は、かかる技術的背景に鑑みてなされたものであって、通気性に優れていて良好な吸音性を備えると共に、滑り防止性に優れて位置ずれを防止することができ、しかもモノフィラメントからなる防滑用立毛の抜脱を生じ難い自動車用フロアーマットを提供することを目的とする。
【課題を解決するための手段】
【０００９】
前記目的を達成するために、本発明は以下の手段を提供する。
【００１０】
［１］織基布の一方の面に多数のモノフィラメントからなる防滑用立毛が突出状態に植設されてなる防滑用シートと、
前記防滑用シートの他方の面に積層一体化された表皮材層とを備え、
前記織基布を構成する地糸の太さが２００〜１０００デシテックスであり、前記防滑用シートの厚さ方向の通気度が３０（ｃｍ3／ｃｍ2・秒）以上であることを特徴とする自動車用フロアーマット。
【００１１】
［２］前記織基布は、筬密度１０〜３０本／ｉｎｃｈ、緯糸密度１５〜５０本／ｉｎｃｈで織成された織基布である前項１に記載の自動車用フロアーマット。
【００１２】
［３］前記防滑用立毛を構成するモノフィラメントの織基布への織り構造は、パイル経糸としてのモノフィラメントが地緯糸の上を跨ぐ山部が２箇所以上形成された織成部を有する前項１または２に記載の自動車用フロアーマット。
【００１３】
［４］前記防滑用立毛を構成するモノフィラメントの織基布への織り構造は、パイル緯糸としてのモノフィラメントが地経糸の上を跨ぐ山部が３箇所以上形成された織成部を有する前項１または２に記載の自動車用フロアーマット。
【００１４】
［５］前記織基布を構成する地糸の太さが４００〜７００デシテックスである前項１〜４のいずれか１項に記載の自動車用フロアーマット。
【００１５】
［６］前記織基布を構成する地糸の少なくとも一部にスパン糸が用いられている前項１〜５のいずれか１項に記載の自動車用フロアーマット。
【００１６】
［７］前記防滑用立毛を構成するモノフィラメントの太さが３６０〜２３００デシテックスである前項１〜６のいずれか１項に記載の自動車用フロアーマット。
【００１７】
［８］前記表皮材層と前記防滑用シートとが通気性接着樹脂層を介して接着一体化されている前項１〜７のいずれか１項に記載の自動車用フロアーマット。
【００１８】
［９］前記通気性接着樹脂層は、塗布ノズル孔からの吐出により得られた繊維状の溶融ホットメルト樹脂が塗布されることで形成された多孔質のホットメルト樹脂層からなる前項８に記載の自動車用フロアーマット。
【発明の効果】
【００１９】
［１］の発明では、多数のモノフィラメントからなる防滑用立毛が突出状態に植設されているから、滑り防止性に優れていてマットの位置ずれを防止することができる。また、織基布を構成する地糸の太さを従来よりも細い２００〜１０００デシテックスとすることで防滑用シートの厚さ方向の通気度を３０（ｃｍ3／ｃｍ2・秒）以上に設定しているから、十分な通気性が得られて良好な吸音性が確保される。
【００２０】
［２］の発明では、織基布として、筬密度１０〜３０本／ｉｎｃｈ、緯糸密度１５〜５０本／ｉｎｃｈで織成された織基布が用いられているから、防滑用立毛の保持性に優れていて防滑用立毛の抜脱を防止できる上に防滑用シートとして十分な強度を付与できて、自動車用フロアーマットとしての耐久性を向上させることができる。
【００２１】
［３］の発明では、防滑用立毛を構成するモノフィラメントの織基布への織り構造は、パイル経糸としてのモノフィラメントが地緯糸の上を跨ぐ山部が２箇所以上形成された織成部を有するものとなされているから、防滑用立毛の抜脱を十分に防止することができる。
【００２２】
［４］の発明では、防滑用立毛を構成するモノフィラメントの織基布への織り構造は、パイル緯糸としてのモノフィラメントが地経糸の上を跨ぐ山部が３箇所以上形成された織成部を有するものとなされているから、防滑用立毛の抜脱を十分に防止することができる。
【００２３】
［５］の発明では、織基布を構成する地糸の太さが４００〜７００デシテックスであるから、通気性をより向上させることができると共に織基布としての強度を十分に確保できる。
【００２４】
［６］の発明では、織基布を構成する地糸の少なくとも一部にスパン糸が用いられているので、該地糸とモノフィラメントとの絡み合いが強くなり、これによって防滑用立毛の抜脱をより効果的に防止することができる。
【００２５】
［７］の発明では、防滑用立毛を構成するモノフィラメントの太さが３６０〜２３００デシテックスであるから、滑り防止性をさらに向上させることができる。
【００２６】
［８］の発明では、表皮材層と防滑用シートとが通気性接着樹脂層を介して接着一体化されているから、良好な通気性を確保しつつ、表皮材層と防滑用シートとを十分な強度で積層一体化することができる。
【００２７】
［９］の発明では、通気性接着樹脂層は、塗布ノズル孔からの吐出により得られた繊維状の溶融ホットメルト樹脂が塗布されることで形成された多孔質のホットメルト樹脂層からなるから、十分な通気性が得られて吸音性能をさらに向上させることができる。
【発明を実施するための最良の形態】
【００２８】
この発明に係る自動車用フロアーマット（１）の一実施形態を図１に示す。この自動車用フロアーマット（１）は、織基布（１０）の下面に多数のモノフィラメント（１１）からなる防滑用立毛（１２）が突出状態に植設されてなる防滑用シート（３）の上面に表皮材層（２）が積層一体化された構成のマットである。前記表皮材層（２）は通気性を有する繊維構造体からなる。本実施形態では、前記表皮材層（２）と前記防滑用シート（３）とが通気性接着樹脂層（４）を介して接着一体化されている。
【００２９】
このように多数のモノフィラメント（１１）からなる防滑用立毛（１２）が突出状態に植設されているから、この防滑用立毛（１２）が、自動車床面に敷設された繊維敷物（カーペット等）に十分に食い込み、これにより優れた滑り防止性が確保される。また、前記防滑用立毛（１２）は、係合部を有しないもの、即ち先端側膨隆頭部やフック部等の係合部を有しないものに構成されているから、フロアーマット（１）を取り外す際に敷設繊維敷物（敷設カーペット等）を損傷することもない。
【００３０】
前記織基布（１０）を構成する地糸（１５）（１６）の太さは２００〜１０００デシテックス（ｄｔｅｘ）の範囲に設定される。２００デシテックス未満では織基布（１０）としての強度を十分に確保することができないし、防滑用立毛（１２）を立設させることが困難である。また１０００デシテックスを超えると十分な通気性を確保し難く良好な吸音性を得ることが困難である。中でも、前記織基布（１０）を構成する地糸（１５）（１６）の太さは４００〜７００デシテックスの範囲に設定されるのが好ましい。
【００３１】
前記防滑用シート（３）としては、その厚さ方向の通気度が３０（ｃｍ3／ｃｍ2・秒）以上であるものを用いる。このような通気度を有する防滑用シート（３）を用いることで自動車用フロアーマット（１）として十分な通気性が得られるものとなり、良好な吸音性を確保することができる。中でも、前記防滑用シート（３）としては、その厚さ方向の通気度が５０（ｃｍ3／ｃｍ2・秒）以上であるものを用いるのが好ましく、特に好ましいのは通気度７０（ｃｍ3／ｃｍ2・秒）以上のものである。
【００３２】
しかして、自動車用フロアーマット（１）の厚さ方向の通気度が１０〜４５（ｃｍ3／ｃｍ2・秒）の範囲になるように構成されるのが、より優れた吸音性能を確保する観点から、好ましく、より好ましい範囲は１０〜３０（ｃｍ3／ｃｍ2・秒）であり、特に好ましい範囲は１０〜２０（ｃｍ3／ｃｍ2・秒）である。
【００３３】
この発明において、前記防滑用立毛（１２）を構成するモノフィラメント（１１）の織基布（１０）への織り構造は、パイル経糸としてのモノフィラメント（１１）が地緯糸（１５）の上を跨ぐ山部（１４）が２箇所以上形成された織成部を有するものとするのが好ましい。この場合には、防滑用立毛（１２）の抜脱を十分に防止できる利点がある。即ち、良好な通気性を確保しつつ、防滑用立毛（１２）の抜脱を十分に防止できる。中でも、前記防滑用立毛（１２）を構成するモノフィラメント（１１）の織基布（１０）への織り構造は、パイル経糸としてのモノフィラメント（１１）が地緯糸（１５）の上を跨ぐ山部（１４）が３箇所以上形成された織成部を有するものとするのがより好ましい。
【００３４】
山部（１４）が２箇所形成された例を図２に示す。この防滑用シート（３）は、経糸として地経糸とパイル経糸を用いて織られた経パイル織物からなり、図２（ａ）はパイル経糸としてのモノフィラメント（１１）と地緯糸（１５）との織構造を示した（地経糸は省略した）ものであり、図２（ｂ）は地経糸（１６）と地緯糸（１５）との織構造を示した（パイル経糸は省略した）ものである。織基布（１０）に織成されたモノフィラメント（１１）の両末端部がそれぞれ略垂直状に立ち上げられて防滑用立毛（１２）（１２）が形成され、モノフィラメント（１１）の織成部は、地緯糸（１５Ｌ）（１５Ｎ）の上を跨ぐ山部（１４）を２箇所有している。
【００３５】
図３に山部（１４）が３箇所形成された例を示す。この防滑用シート（３）も、前記同様に経糸として地経糸とパイル経糸を用いて織られた経パイル織物からなり、図３（ａ）はパイル経糸としてのモノフィラメント（１１）と地緯糸（１５）との織構造を示した（地経糸は省略した）ものであり、図３（ｂ）は地経糸（１６）と地緯糸（１５）との織構造を示した（パイル経糸は省略した）ものである。織基布（１０）に織成されたモノフィラメント（１１）の両末端部がそれぞれ略垂直状に立ち上げられて防滑用立毛（１２）（１２）が形成され、モノフィラメント（１１）の織成部は、地緯糸（１５Ｃ）（１５Ｅ）（１５Ｇ）の上を跨ぐ山部（１４）を３箇所有している。
【００３６】
或いはまた、前記防滑用立毛（１２）を構成するモノフィラメント（１１）の織基布（１０）への織り構造としては、パイル緯糸としてのモノフィラメントが地経糸の上を跨ぐ山部が２箇所以上形成された織成部を有するものとした構成を採用しても良く、この場合にも、防滑用立毛（１２）の抜脱を十分に防止できる利点がある。中でも、前記防滑用立毛（１２）を構成するモノフィラメント（１１）の織基布（１０）への織り構造は、パイル緯糸としてのモノフィラメントが地経糸の上を跨ぐ山部が３箇所以上形成された織成部を有するものとするのがより好ましい。
【００３７】
なお、前記「山部」の語は、図２、３に示すように、織基布（１０）から防滑用立毛（１２）が上方に向けて立ち上げられた状態に配置した際に、モノフィラメント（１１）が地緯糸（１５）の上を跨いだ部分またはモノフィラメント（１１）が地経糸の上を跨いだ部分を意味するものとする。
【００３８】
前記織基布（１０）としては、筬密度１０〜３０本／ｉｎｃｈ、緯糸密度１５〜５０本／ｉｎｃｈで織成された織基布を用いるのが好ましい。このような範囲に設定することで、防滑用立毛（１２）の保持性に優れていて防滑用立毛（１２）の抜脱を防止できる上に防滑用シート（３）として十分な強度を付与できて、自動車用フロアーマット（１）としての耐久性を向上させることができる。
【００３９】
前記織基布（１０）を構成する地糸（１５）（１６）としては、特に限定されるものではないが、例えばスパン糸、マルチフィラメント糸等が用いられる。これらの中でもスパン糸を用いるのが好ましく、この場合には、該スパン糸からなる地糸（１５）（１６）とモノフィラメント（１１）との絡み合いが強くなり、これによって防滑用立毛（１２）の抜脱をより効果的に防止することができて、長期間にわたって優れた滑り防止性を確保することができる。
【００４０】
また、前記織基布（１０）の織形態としては、特に限定されるものではないが、例えば平織、綾織等が挙げられる。
【００４１】
前記防滑用立毛（１２）を構成するモノフィラメント（１１）の太さは３６０〜２３００デシテックスであるのが好ましい。３６０デシテックス以上であることで敷設繊維敷物（敷設カーペット等）への食い込み力が十分に得られてフロアーマット（１）の滑り防止性をさらに向上させることができると共に、２３００デシテックス以下であることで良好な織り組織を形成できて防滑用シート（３）として十分な強度を確保できる。
【００４２】
前記防滑用立毛（１２）の突出高さは１〜１０ｍｍの範囲に設定されるのが好ましい。１ｍｍ以上とすることで十分な滑り防止性が得られると共に１０ｍｍ以下とすることで敷設繊維敷物の上に安定状態に敷設することができる。
【００４３】
前記表皮材層（２）としては、特に限定されるものではないが、例えばニードルパンチ不織布、スパンボンド不織布、基布の上にパイルが植設されたもの、或いは上面にパイルが植設された基布の下面に不織布が積層されたもの等を例示できる。この表皮材層（２）を構成する繊維の種類も特に限定されず、例えばポリプロピレン繊維、ポリエステル繊維、ナイロン繊維、アクリル繊維等が挙げられる。
【００４４】
前記通気性接着樹脂層（４）は、塗布ノズル孔からの吐出により得られた繊維状の溶融ホットメルト樹脂が塗布されることで形成された多孔質のホットメルト樹脂層からなるのが好ましい。この場合には、より少ない樹脂量で優れた接着強度を確保しつつ、十分な通気性を確保できる利点がある。即ち、より軽量化しつつ吸音性能をさらに向上させることができる。
【００４５】
前記ホットメルト樹脂層の目付は２０〜４００ｇ／ｍ2 に設定するのが好ましい。２０ｇ／ｍ2 以上であることで十分な接着強度を確保できると共に４００ｇ／ｍ2 以下であることで十分な通気性が得られて自動車用フロアーマット（１）として十分な吸音性能が得られる。中でも、前記ホットメルト樹脂層の目付は５０〜３００ｇ／ｍ2 に設定するのがより好ましい。
【００４６】
また、前記ホットメルト樹脂としては、特に限定されるものではないが、例えばエチレン−酢酸ビニル共重合体（ＥＶＡ）、スチレン系エラストマー樹脂、ポリエステル系樹脂、オレフィン系樹脂、ポリアミド系樹脂等が挙げられる。これらの中でも、オレフィン系樹脂を用いるのが好ましく、この場合にはマット（１）として十分な耐熱性及び耐水性を確保することができる。中でも、オレフィン系樹脂およびゴム成分を含有した樹脂組成物を用いるのがより好ましい。ゴム成分を含有せしめることで樹脂改質がなされて、塗布状態が均一になる。
【００４７】
前記オレフィン系樹脂としては、特に限定されるものではないが、例えばポリエチレン、ポリプロピレン、非晶性ポリαオレフィン樹脂（ＡＰＡＯ）等が挙げられる。これらの中でも、非晶性ポリαオレフィン樹脂を用いるのが好ましく、この場合には通気性接着樹脂層（４）の接着強度を一層向上させることができる。前記非晶性ポリαオレフィン樹脂としては、特に限定されないが、例えば非晶性ポリプロピレン、非晶性エチレン−プロピレン共重合体、非晶性プロピレン−ブテン−１共重合体等が挙げられる。
【００４８】
前記ゴム成分としては、特に限定されるものではないが、例えばポリブチレン、ＳＢＲ、ＮＢＲ、ＳＥＢＳ（スチレン−エチレン−ブチレン−スチレン共重合体）、ＳＩＳ（スチレン−イソプレン−スチレン共重合体）等が挙げられる。
【００４９】
前記ホットメルト樹脂は、粘着付与剤（タッキファイヤー）を含有してなる構成であるのが好ましい。前記粘着付与剤としては、例えばロジン系樹脂、テルペン系樹脂、石油樹脂（Ｃ５〜Ｃ９留分等）などが挙げられる。前記ロジン系樹脂としては、例えば生ロジン、エステル化ロジン、重合ロジン、水添ロジン、不均化ロジン等が挙げられる。前記テルペン系樹脂としては、例えば芳香族変性テルペン、フェノール変性テルペン等が挙げられる。前記石油樹脂としては、脂肪族系、芳香族系、これらの共重合系、或いは水添系等が挙げられる。
【００５０】
また、前記ホットメルト樹脂は、ワックス等の液状成分を含有しているのが好ましい。前記ワックスとしては、例えばパラフィンワックス、マイクロクリスタリンワックス等が挙げられる。
【００５１】
また、前記ホットメルト樹脂としては、発泡ホットメルト樹脂を用いても良い。
【００５２】
なお、前記実施形態では、防滑用立毛（１２）は、織基布（１０）に対して略垂直状に植設されているが、特にこのような形態に限定されるものではなく、例えば織基布（１０）に対して斜め方向に傾斜して植設された構成を採用しても良い。
【００５３】
また、前記実施形態では、表皮材層（２）と防滑用シート（３）とが通気性接着樹脂層（４）を介して接着一体化されることによって両者（２）（３）が積層一体化されているが、特にこのような積層形態に限定されるものではなく、表皮材層（２）と防滑用シート（３）とを積層一体化できる構成であればどのような構成でも良い。
【実施例】
【００５４】
次に、この発明の具体的実施例について説明するが、本発明はこれら実施例のものに特に限定されるものではない。
【００５５】
＜実施例１＞
６６０ｄｔｅｘのポリエステルモノフィラメント糸（１１）をパイル経糸とし、５３１ｄｔｅｘのポリエステルスパン糸を地経糸（１６）とし、５３１ｄｔｅｘのポリエステルスパン糸を地緯糸（１５）として、筬密度２０本／ｉｎｃｈ、緯糸密度３０本／ｉｎｃｈの条件で製織（経パイル織）を行うことによって、織基布（地経糸密度：４０本／ｉｎｃｈ、緯糸密度：３０本／ｉｎｃｈ）（１０）の片面に多数のモノフィラメントからなる防滑用立毛（パイル密度１２０本／ｉｎｃｈ平方）（１２）が立設された防滑用シート（モケット地）（３）を作製した。得られた防滑用シート（３）の通気度は１０８（ｃｍ3／ｃｍ2・秒）であった。なお、この防滑用シート（３）における織組織形態は図３に示すものである。即ち、防滑用立毛（１２）を構成するモノフィラメント（１１）の織基布（１０）への織り構造は、パイル経糸としてのモノフィラメント（１１）が地緯糸（１５）の上を跨ぐ山部（１４）が３箇所形成された織成部を有する。
【００５６】
次に、上記防滑用シート（３）を防滑用立毛（１２）を下側にして一定速度で搬送しつつ、該防滑用シート（３）の上面にその上方に配置されたスプレー塗布装置を用いてホットメルト樹脂を塗布した。即ち、スプレー塗布装置の塗布ノズル孔から吐出した溶融ホットメルト樹脂に、気流形成用ノズル孔から噴出させた気流を接触せしめて引き伸ばすことによって前記ホットメルト樹脂を繊維状となし、近接する繊維状体を互いに接触させて形成したカーテン状のホットメルト樹脂を、前記防滑用シート（３）の上面に塗布することによって多孔質状の樹脂塗布層を形成せしめた。塗布目付は１００ｇ／ｍ2とした。ホットメルト樹脂としては、非晶性ポリαオレフィン樹脂（ＡＰＡＯ）５５質量部、ロジン３０質量部、パラフィンワックス１５質量部が混合された樹脂組成物を用いた。塗布ノズル孔からの吐出時の樹脂組成物温度は１９０℃であった。また、塗布ノズル孔の孔寸法は０．３ｍｍ角であった（隣り合う孔同士の離間間隔は０．９５ｍｍであった）。
【００５７】
次に、前記防滑用シート（３）のホットメルト樹脂塗布面に表皮材（２）を重ね合わせて一対の加圧ロール間で加圧した後、冷却装置を通過させて冷却固化を行うことによって、自動車用フロアーマット（１）を得た。
【００５８】
なお、前記表皮材（２）としては、目付１２０ｇ／ｍ2のＰＥＴ（ポリエチレンテレフタレート）繊維製スパンボンド不織布からなる基布に、ナイロンＢＣＦ糸からなるパイルが目付１６００ｇ／ｍ2でタフトされてなるタフトカーペット原反を用い、該原反の基布を防滑用シート（３）のホットメルト樹脂塗布面に重ね合わせて接着した。
【００５９】
＜実施例２＞
表皮材（２）として、目付１２０ｇ／ｍ2のＰＥＴ繊維製スパンボンド不織布からなる基布にナイロンＢＣＦ糸からなるパイルが目付１６００ｇ／ｍ2でタフトされてなるタフトカーペット原反の非パイル面に厚さ５ｍｍ、目付５００ｇ／ｍ2のＰＥＴ繊維製ニードルパンチ不織布が積層一体化されたものを用いた以外は、実施例１と同様にして自動車用フロアーマット（１）を得た。なお、この表皮材（２）のニードルパンチ不織布を防滑用シート（３）のホットメルト樹脂塗布面に重ね合わせて接着した。
【００６０】
＜実施例３＞
表皮材（２）として、厚さ５ｍｍ、目付５００ｇ／ｍ2のＰＥＴ繊維製ニードルパンチ不織布を用いた以外は、実施例１と同様にして自動車用フロアーマット（１）を得た。
【００６１】
＜実施例４＞
防滑用シート（３）として、６６０ｄｔｅｘのポリエステルモノフィラメント糸（１１）をパイル経糸とし、５００ｄｔｅｘのポリエステルスパン糸を地経糸（１６）とし、５００ｄｔｅｘのポリエステルスパン糸を地緯糸（１５）として、筬密度２０本／ｉｎｃｈ、緯糸密度３０本／ｉｎｃｈの条件で製織（経パイル織）を行うことによって、織基布（地経糸密度：４０本／ｉｎｃｈ、緯糸密度：３０本／ｉｎｃｈ）（１０）の片面に多数のモノフィラメントからなる防滑用立毛（パイル密度１２０本／ｉｎｃｈ平方）（１２）が立設された防滑用シート（モケット地）を用いた以外は、実施例３と同様にして自動車用フロアーマット（１）を得た。なお、得られた防滑用シート（３）における織組織形態は図３に示すものであり、防滑用シート（３）の通気度は１３０（ｃｍ3／ｃｍ2・秒）であった。
【００６２】
＜実施例５＞
防滑用シート（３）における織組織形態を図２に示すものとした以外は、実施例３と同様にして自動車用フロアーマット（１）を得た。即ち、防滑用立毛（１２）を構成するモノフィラメント（１１）の織基布（１０）への織り構造は、パイル経糸としてのモノフィラメント（１１）が地緯糸（１５）の上を跨ぐ山部（１４）が２箇所形成された織成部を有する。この防滑用シート（３）の通気度は１０８（ｃｍ3／ｃｍ2・秒）であった。
【００６３】
＜比較例１＞
防滑用シートとして、６６０ｄｔｅｘのポリエステルモノフィラメント糸をパイル経糸とし、１１００ｄｔｅｘのポリエステルスパン糸を地経糸とし、１１００ｄｔｅｘのポリエステルスパン糸を地緯糸として、筬密度２０本／ｉｎｃｈ、緯糸密度３０本／ｉｎｃｈの条件で製織（経パイル織）を行うことによって、織基布（地経糸密度：４０本／ｉｎｃｈ、緯糸密度：３０本／ｉｎｃｈ）の片面に多数のモノフィラメントからなる防滑用立毛（パイル密度１２０本／ｉｎｃｈ平方）が立設されたモケット地を用いた以外は、実施例５と同様にして自動車用フロアーマット（１）を得た。得られたモケット地の通気度は２０．５（ｃｍ3／ｃｍ2・秒）であった。
【００６４】
上記のようにして得られた各自動車用フロアーマットについて下記評価法に基づいて評価を行った。これらの結果を表１に示す。
【００６５】
＜通気度測定法＞
ＪＩＳ  Ｌ１０９６−1990の６．２７．１のＡ法（フラジール形試験機）に準拠して通気度（ｃｍ3／ｃｍ2・秒）を測定した。
【００６６】
＜吸音率測定法＞
ＪＩＳ  Ａ１４０５の垂直入射法に準拠して各周波数での吸音率の測定を行った。
【００６７】
＜滑り防止性（位置ずれ防止性）評価法＞
各自動車用フロアーマットを１００ｍｍ×１２５ｍｍの大きさに切り出して試験片とし、該試験片の縁部にグロメットを取り付け、このグロメットにプッシュ・プルスケールを連結した。床面に敷設固定されたカーペット（ニードルパンチカーペット又はタフトカーペット）の上に試験片を載置し、その上に荷重（１００ｇ又は１ｋｇ）を加えた状態で、プッシュ・プルスケールを介して試験片を水平方向に引っ張ることによって床面敷設カーペット上を滑らせ、その時の最大荷重をそれぞれ測定した（測定温度条件：２３℃）。なお、測定はそれぞれ３回づつ行い、その平均値を測定値とした。
【００６８】
＜防滑用立毛の糸抜け防止性評価法＞
床面に敷設固定されたパイルカーペットの上に各自動車用フロアーマットをその防滑用立毛を下側にして載置し、この上を足で十分に踏み付けた後、フロアーマットを引き剥がす一連の操作を３０回繰り返すことによって、自動車用フロアーマットの防滑用立毛の糸抜け防止性を評価した。即ち、引き剥がす試験を３０回繰り返した後において、防滑用立毛の糸抜けが全く認められなかったものを「◎」、糸抜けが殆ど認められなかったものを「○」、糸抜けがやや顕著に認められたものを「△」、糸抜けが顕著に認められたものを「×」と評価した。
【００６９】
【表１】
0004638342.tif 000002
【００７０】
表１から明らかなように、この発明に係る実施例１〜５の自動車用フロアーマットは、十分な吸音性能が得られ、また防滑用立毛の抜脱を生じ難いものであると共に、滑り移動させるのに要する最大荷重が大きくて滑り移動し難いものであり優れた位置ずれ防止性を備えていた。
【００７１】
これに対し、防滑用シートの地糸として従来の一般的な太さを有した地糸を用いて製作された比較例１のフロアーマットでは、防滑用シートの厚さ方向の通気度が不十分となる結果、良好な吸音性が得られなかった。
【図面の簡単な説明】
【００７２】
【図１】この発明に係る自動車用フロアーマットの一実施形態を示す模式的断面図である。
【図２】織り構造を示すため拡大して示す防滑用シートの模式的断面図であって、（ａ）はパイル経糸としてのモノフィラメントと地緯糸との織構造を示す模式的断面図（地経糸は省略）、（ｂ）は地経糸と地緯糸との織構造を示す模式的断面図（パイル経糸は省略）である。
【図３】他の実施形態に係る防滑用シートの模式的断面図であって、（ａ）はパイル経糸としてのモノフィラメントと地緯糸との織構造を示す模式的断面図（地経糸は省略）、（ｂ）は地経糸と地緯糸との織構造を示す模式的断面図（パイル経糸は省略）である。
【符号の説明】
【００７３】
１…自動車用フロアーマット
２…表皮材層
３…防滑用シート
４…通気性接着樹脂層
１０…織基布
１１…モノフィラメント
１２…防滑用立毛
１４…山部
１５…地緯糸
１６…地経糸
【図１】
0004638342.tif 000003
【図２】
0004638342.tif 000004
【図３】
0004638342.tif 000005